(57)【要約】層を２層以上含んで成っていて外側もしくは内側層がメタロセンを用いて作られた中密度ポリエチレン樹脂で本質的に構成されているプラスチック製容器であって、外側光沢もしくは内側光沢のそれぞれが少なくとも４０でありかつ破裂までの時間で測定した時の環境応力亀裂抵抗が少なくとも３０日であるプラスチック製容器。【特許請求の範囲】
【請求項１】
層を２層以上含んで成っていて外側もしくは内側層がメタロセンを用いて作られた中密度ポリエチレン（ｍＭＤＰＥ）樹脂で本質的に構成されているプラスチック製容器であって、外側光沢もしくは内側光沢がそれぞれ少なくとも４０でありかつ破裂までの時間で測定した時の環境応力亀裂抵抗が少なくとも３０日であるプラスチック製容器。
【請求項２】
前記メタロセンを用いて作られた中密度ポリエチレンが０．９２５から０．９４０ｇ／ｃｍ３の密度および０．５から２．５ｇ／１０分のメルトインデックスＭＩ２を示す請求項１記載のプラスチック製容器。
【請求項３】
前記メタロセンを用いて作られた中密度ポリエチレンが２から７の分子量分布を示す請求項１または請求項２記載のプラスチック製容器。
【請求項４】
前記外側もしくは内側層に用いられている前記メタロセンを用いて作られた中密度ポリエチレン樹脂がこの容器の総重量の１０から３０重量％を占めている請求項１〜３のいずれか１項記載のプラスチック製容器。
【請求項５】
２層で構成されていて外側層がメタロセンを用いて作られた中密度ポリエチレンでありそして内側層が二頂分子量分布を示すチーグラー・ナッタ高密度ポリエチレン樹脂である請求項１〜４のいずれか１項記載のプラスチック製容器。
【請求項６】
共押出し加工されたパリソンのブロー成形で作られた請求項１〜５のいずれか１項記載のプラスチック製容器。
【請求項７】
請求項１から５のいずれか１項に従って作られた化粧品用包装材。
【請求項８】
請求項１から５のいずれか１項に従って作られた洗剤用包装材。
【請求項９】
外側層がメタロセンを用いて作られたポリエチレンでありそしてこれの厚みが全壁厚の５から３０％である色付き多層ボトルであって、前記外側層に着色剤が入っていない色付き多層ボトル。
【発明の詳細な説明】
【技術分野】
【０００１】
本発明は非常に高い環境応力亀裂抵抗（ｅｎｖｉｒｏｎｍｅｎｔａｌ  ｓｔｒｅｓｓ  ｃｒａｃｋ  ｒｅｓｉｓｔａｎｃｅ）を示し、加工が容易でありかつ高い光沢を有するポリエチレンプラスチック製容器に関する。
【背景技術】
【０００２】
良好な加工性と良好な機械的特性を示す高光沢のプラスチック製容器を製造しようとしていくつかの方法が探求されてきたが、今までに用いられた混合物も技術も全部様々な欠点を有する。
【０００３】
高光沢で高密度のポリエチレン（ＨＤＰＥ）が用いられてきたが、これは典型的に８より劣る非常に狭い分子量分布を示すことを特徴とする。分子量分布は、ゲル浸透クロマトグラフィーで得られる曲線を用いて完全に定義可能である。より簡潔には、一般に、分子量分布（ＭＷＤ）は分散指数Ｄとして知られるパラメーターを用いて定義され、前記分散指数Ｄは、重量平均分子量（Ｍｗ）と数平均分子量（Ｍｎ）の間の比率である。この分散指数は分子量分布の幅の尺度を構成する指数である。狭い分子量分布を示す樹脂を用いると非常に高い光沢を有するプラスチック製容器がもたらされるが、それと同時に、そのような樹脂は加工が非常に困難でありかつ機械的特性が非常に劣ることを特徴とすることが知られている。また、前記樹脂は劣った機械的特性、特に非常に低い環境応力亀裂抵抗を示すことも確認されている（非特許文献１）。
【０００４】
高密度ポリエチレン（ＨＤＰＥ）をポリアミドの薄い外側層と一緒と共押出し加工することを利用して非常に高い光沢を示すボトルを製造することが行われたが、そのような方法は、ＨＤＰＥとポリアミド層の間に接着性層を存在させる必要があると言った重大な欠点を有する。
【０００５】
高密度ポリエチレンと低密度ポリエチレンの外側層を共押出し加工するとかなりの光沢を有するボトルがもたらされる。しかしながら、そのようなボトルは不快な脂ぎった感触を有しかつ引っ掻きに対する抵抗が非常に劣る。
【０００６】
包装に適した透明な多層フィルムでは、メタロセン触媒を用いて作られたポリオレフィンが用いられてきた（例えば特許文献１、２、３、４、５）。このような従来技術の資料のいずれも本発明の課題、即ち光沢のある外側表面を有するプラスチック製容器の製造を取り扱っていなかった。
【０００７】
同時係属中の特許出願に開示した別の方法における高光沢のプラスチック製容器は、ポリオレフィン含有内側層とスチレン系成分（ｓｔｙｒｅｎｉｃ  ｃｏｍｐｏｎｅｎｔ）［スチレンを外側層の重量を基準にして４０から８５重量％含有する］含有外側層を含んで成る。
【０００８】
このように、非常に高い光沢を示すばかりでなく良好な加工性と機械的特性を有するプラスチック製容器を効率良く製造する方法が求められている。
【特許文献１】
ヨーロッパ特許出願公開第７５６，９３１号
【特許文献２】
ＷＯ−９８−３２６０１
【特許文献３】
ＷＯ−９９−１０４３０
【特許文献４】
ＷＯ−９５−２１７４３
【特許文献５】
ＷＯ−９７−０２２９４
【非特許文献１】
Ｍｏｄｅｒｎ  Ｐｌａｓｔｉｃ  Ｉｎｔｅｒｎａｔｉｏｎａｌ、１９９３年８月、４５頁
【発明の開示】
【発明が解決しようとする課題】
【０００９】
本発明の１つの目的は、所望の光沢のある外観と良好な耐引っ掻き性を同時に示すプラスチック製容器を製造することにある。
【００１０】
本発明の１つの目的は、また、良好な加工性と良好な機械的特性を有する光沢のあるプラスチック製容器を得ることにある。
【００１１】
本発明のさらなる目的は、非常に高い環境応力亀裂抵抗を示すプラスチック製容器を製造することにある。
【００１２】
本発明の別の目的は、非常に高いメルトフラクチャー立上り（ｍｅｌｔ  ｆｒａｃｔｕｒｅ  ｏｎｓｅｔ）を示すプラスチック製容器を製造することにある。
【００１３】
本発明の更に別の目的は、共押出し加工で使用可能な樹脂を製造することにある。
【課題を解決するための手段】
【００１４】
本発明は多層プラスチック製容器を提供し、ここでは、外側層もしくは内側層をメタロセンを用いて作られた中密度ポリエチレン（ｍｅｔａｌｌｏｃｅｎｅ−ｐｒｏｄｕｃｅｄ  ｍｅｄｉｕｍ  ｄｅｎｓｉｔｙ  ｐｏｌｙｅｔｈｙｌｅｎｅ）（ｍＭＤＰＥ）で本質的に構成させるが、この中密度ポリエチレンは０．９２５から０．９４０ｇ／ｃｍ３の密度および０．５から２．５ｇ／１０分のメルトインデックス（ｍｅｌｔ  ｉｎｄｅｘ）ＭＩ２を示し、前記プラスチック製容器が示す環境応力亀裂抵抗（ＥＳＣＲ）は破裂までの時間で測定して３０日以上であり、そして外側もしくは内側の光沢はそれぞれ４０より高い。
【００１５】
本明細書では、ポリエチレンの密度をＡＳＴＭ  Ｄ  １５０５の手順を用いて２３℃で測定し、そして光沢を標準試験ＡＳＴＭ  Ｄ  ２４５７−９０の方法に従って測定した。５％濃度のＡｎｔａｒｏｘを劣化剤（ｄｅｔｅｒｉｏｒａｔｉｎｇ  ａｇｅｎｔ）として用いて、これを容量の９８％まで満たした容器について、破裂までの時間を測定する。それらを４０℃で１０ｋｇの荷重下に置く。破裂までの時間を記録する。
【００１６】
メルトインデックスＭＩ２の測定では、ＡＳＴＭ  Ｄ  １２３８の手順を用い、２．１６ｋｇの荷重を用いて１９０℃で測定を行う。高荷重メルトインデックス（ｈｉｇｈ  ｌｏａｄ  ｍｅｌｔ  ｉｎｄｅｘ）（ＨＬＭＩ）の測定では、ＡＳＴＭ  Ｄ  １２３８の手順を用い、２１．６ｋｇの荷重を用いて１９０℃で測定を行う。
【００１７】
前記ｍＭＤＰＥの密度は好適には０．９３０から０．９４０ｇ／ｃｍ３である。
【００１８】
その他の層１層または２層以上は、公知触媒、例えばクロムもしくはチーグラー・ナッタ（Ｚｉｅｇｌｅｒ−Ｎａｔｔａ）またはメタロセン触媒などのいずれか１種を用いて作られた高密度ポリエチレン１種または２種以上であり、ここで、前記メタロセン触媒は、前記メタロセンを用いて作られた外側もしくは内側層を生じさせる時に用いたメタロセン触媒と同じか或は異なっていてもよい。
【００１９】
本発明の好適な態様に従い、メタロセンを用いて作られたポリエチレン樹脂とチーグラー・ナッタ触媒を用いて作られた二頂分子量分布を示す高密度ポリエチレン樹脂を共押出し加工することで本プラスチック製容器を製造する。本容器はメタロセンを用いて作られたポリエチレン樹脂を１０から３０重量％と二頂分子量分布を示すチーグラー・ナッタ高密度ポリエチレン樹脂を９０から７０重量％含んで成る。前記メタロセンを用いて作られた樹脂は、光沢が望まれる場合、外側層で使用可能である。別法として、それを内側層で用いることも可能である。加うるに、ボトルスクラップ（ｂｏｔｔｌｅ  ｓｃｒａｐｓ）から作られたオンラインリグラインド（ｏｎ−ｌｉｎｅ  ｒｅｇｒｉｎｄ）をＨＤＰＥ層１層または２層以上に加える。
【００２０】
本発明の別の態様に従い、メタロセンを用いて作られたポリエチレン樹脂とクロム触媒を用いて作られた一頂分子量分布を示す高密度ポリエチレン樹脂を共押出し加工することで本プラスチック製容器を製造する。
【００２１】
ブロー成形（ｂｌｏｗ  ｍｏｕｌｄｉｎｇ）に適したポリエチレン、特に中密度ポリエチレン（ＭＤＰＥ）および高密度ポリエチレン（ＨＤＰＥ）の製造のための多種多様な触媒系が開示されてきた。ポリエチレン製品の物性、特に機械的特性は当該ポリエチレンを製造する時にどの触媒系が用いられたかに応じて多様であることが本技術分野で知られている。その理由は、触媒系が異なると結果として生じるポリエチレンが示す分子量分布が異なる傾向があることによる。
【００２２】
ＨＤＰＥの重合、特に高い環境応力亀裂抵抗を示す高密度ポリエチレンの製造ではクロムが基になった触媒が用いられることが本技術分野で公知である。例えばヨーロッパ特許出願公開第０，２９１，８２４号、ヨーロッパ特許出願公開第０，５９１，９６８号および米国特許第５，３１０，８３４号の各々にポリエチレンの重合で用いるに適したクロムが基になった触媒が組み込まれている混合触媒組成物が開示されている。
【００２３】
別法として、通常のチーグラー・ナッタ触媒またはメタロセン部位を含んで成る支持型チーグラー・ナッタ触媒、例えばヨーロッパ特許出願公開第０，５８５，５１２号またはヨーロッパ特許出願公開第０，５８０，９３０号に記述されている如き触媒を用いてＨＤＰＥを製造することも可能である。この重合は直列の２基の液体充填ループ反応槽（ｌｉｑｕｉｄ−ｆｕｌｌ  ｌｏｏｐ  ｒｅａｃｔｏｒｓ）を用いて遷移金属成分（成分Ａ）［これは有機アルミニウム化合物とチタン化合物の反応生成物である］と有機アルミニウム化合物（成分Ｂ）と場合により１種以上の電子供与体で構成させた触媒の存在下で１から１００バールの絶対圧力下５０から１２０℃、好適には６０から１１０℃の温度で実施される。水素を用いて平均分子質量を調節し、このような方法は、共重合用単量体を用いる場合にはこれを本質的に１番目の反応槽に導入し、この１番目の反応槽の中でＨＬＭＩが０．０１から５ｇ／１０分のエチレン重合体が生じるように水素の濃度を非常に低くしそして２番目の反応槽の中でＨＬＭＩが５ｇ／１０分より高いエチレン重合体が生じるように水素の圧力を非常に高く維持する様式で重合を実施することを含んで成る。
【００２４】
更に、例えばヨーロッパ特許出願公開第０，８８１，２３７号に記述されている如き２段階方法を用いるか、或は例えばヨーロッパ特許出願公開第０，６１９，３２５号に記述されているように二部位もしくは多部位触媒を単一の反応槽の中で用いることで、一頂、二頂もしくは多頂分布をもたらし得るメタロセン触媒を用いてＨＤＰＥの重合を行うことも可能である。本発明では本技術分野で公知の如何なるメタロセン触媒も使用可能である。それは、一般式：
Ｉ．  （Ｃｐ）ｍＭＲｎＸｑ
［式中、Ｃｐはシクロペンタジエニル環であり、Ｍは４ｂ、５ｂまたは６ｂ族の遷移金属であり、Ｒは炭素原子数が１から２０のヒドロカルビル基もしくはヒドロカルボキシであり、Ｘはハロゲンであり、そしてｍ＝１−３、ｎ＝０−３、ｑ＝０−３であり、そしてｍ＋ｎ＋ｑの合計は金属の酸化状態に等しい］
ＩＩ．  （Ｃ５Ｒ’ｋ）ｇＲ”ｓ（Ｃ５Ｒ’ｋ）ＭＱ３−ｇ
ＩＩＩ．  Ｒ”ｓ（Ｃ５Ｒ’ｋ）２ＭＱ’
［式中、（Ｃ５Ｒ’ｋ）はシクロペンタジエニルもしくは置換シクロペンタジエニルであり、各Ｒ’は、同一もしくは異なり、水素、または炭素原子数が１から２０のヒドロカルビル基、例えばアルキル、アルケニル、アリール、アルキルアリールもしくはアリールアルキル基などであるか、或は２つの炭素原子が一緒になってＣ４−Ｃ６環を形成しており、Ｒ”は、２つの（Ｃ５Ｒ’ｋ）環を橋渡ししているＣ１−Ｃ４アルキレン基、ジアルキルゲルマニウムもしくはケイ素もしくはシロキサン、またはアルキルホスフィンもしくはアミン基であり、Ｑは炭素原子数が１−２０のヒドロカルビル基、例えばアリール、アルキル、アルケニル、アルキルアリールもしくはアリールアルキル基など、炭素原子数が１−２０のヒドロカルボキシ基またはハロゲンであり、これらは互いに同じか或は異なっていてもよく、Ｑ’は炭素原子数が１から約２０のアルキリデン基であり、ｓは０または１であり、ｇは０、１または２であるが、ｇが０の時にはｓが０であり、ｓが１の時にはｋが４でありそしてｓが０の時にはｋが５であり、そしてＭは、この上で定義した通りである］
で表される。
【００２５】
このようなメタロセンを本技術分野で公知の任意方法に従って支持型にしてもよい。これを支持型にする場合、本発明で用いる支持体は如何なる有機もしくは無機固体であってもよく、特に多孔質の支持体、例えばタルク、無機酸化物など、そして樹脂状支持体材料、例えばポリオレフィンなどであってもよい。このような支持体材料は好適には微細形態の無機酸化物である。
【００２６】
イオン化作用を示す活性化剤を添加することで活性部位を生じさせるべきである。
【００２７】
好適には、重合手順中にアルモキサン（ａｌｕｍｏｘａｎｅ）を活性化剤として用いるが、本技術分野で公知の如何なるアルモキサンも適切である。
【００２８】
好適なアルモキサンは、オリゴマー状の線状アルモキサンの場合には式：
【００２９】
【化１】
2005504666.tif 000002
【００３０】
で表されそしてオリゴマー状の環状アルモキサンの場合には式：
【００３１】
【化２】
2005504666.tif 000003
【００３２】
で表されるオリゴマー状の線状および／または環状アルキルアルモキサンを含んで成り、ここで、ｎは１−４０、好適には１０−２０であり、ｍは３−４０、好適には３−２０であり、そしてＲはＣ１−Ｃ８アルキル基、好適にはメチルである。
【００３３】
好適にはメチルアルモキサンを用いる。
【００３４】
アルモキサンを活性化剤として用いない場合には、式ＡｌＲｘ［式中、各Ｒは、同一もしくは異なり、ハライド、または炭素原子数が１から１２のアルコキシもしくはアルキル基から選択され、そしてｘは１から３である］で表される１種以上のアルミニウムアルキルを用いる。特に適切なアルミニウムアルキルはトリアルキルアルミニウムであり、トリイソブチルアルミニウム（ＴＩＢＡＬ）が最も好適である。
【００３５】
前記メタロセン触媒を用いたエチレンの重合は気相、溶液もしくはスラリー相中で実施可能である。この重合過程を好適にはスラリー相重合条件下で実施する。重合温度を２０から１２５℃、好適には６０から９５℃の範囲にし、そして圧力を０．１から５．６ＭＰａ、好適には２から４ＭＰａの範囲にして、時間を１０分から４時間、好適には１から２．５時間の範囲にする。
【００３６】
この重合反応を希釈剤中で重合体が前記希釈剤の中に懸濁している固体として存在したままである温度で実施するのが好適である。
【００３７】
この重合の実施では、好適には連続ループ反応槽を用いる。
【００３８】
水素を重合中に添加することで平均分子量を調節する。重合反応槽に導入する水素とオレフィンの相対量は、存在させる水素とオレフィンの全部を基準にして、水素が０．００１から１５モルパーセントでオレフィンが９９．９９９から８５モルパーセント、好適には水素が０．２から３モルパーセントでオレフィンが９９．８から９７モルパーセントである。
【００３９】
反応槽に注入する共重合用単量体の量を用いてポリエチレンの密度を調節するが、使用可能な共重合用単量体の例には、１−オレフィンであるブテン、ヘキセン、オクテン、４−メチル−ペンテンなどが含まれ、ヘキセンが最も好適である。反応槽に注入する水素の量を用いてポリエチレンが示すメルトインデックスを調節する。
【００４０】
本発明で用いるポリエチレン樹脂の製造は、シングルサイト（ｓｉｎｇｌｅ  ｓｉｔｅ）メタロセン触媒またはマルチプル（ｍｕｌｔｉｐｌｅ）サイトメタロセン触媒のいずれかを用いて実施可能であり、従って、これが示す分子量分布は一頂または二頂のいずれかである。分子量分布を２から２０、好適には２から７、より好適には２から５にする。
【００４１】
メタロセンを用いて作られた中密度ポリエチレン（ｍＭＤＰＥ）を用いて本プラスチック製容器の外側もしくは内側層を生じさせる。前記外側もしくは内側層を生じさせる時に用いる好適なメタロセン触媒の中では、例えばＷＯ  ９６／３５７２９に開示されている如きエチレンビス−（テトラヒドロインデニル）ジルコニウムジクロライド、エチレンビス−（インデニル）ジルコニウムジクロライドおよびビス−（ｎ−ブチル−シクロペンタジエニル）ジルコニウムジクロライドを挙げることができる。最も好適なメタロセン触媒はエチレンビス−（テトラヒドロインデニル）ジルコニウムジクロライドである、と言うのは、これを用いると密度、分子量およびメルトフローインデックスを最も多様に選択することが可能になるからである。
【００４２】
本発明のプラスチック製容器の外側もしくは内側層を生じさせる時に必要なポリエチレンの密度は、０．９２５ｇ／ｃｍ３から０．９４０ｇ／ｃｍ３、好適には０．９３０から０．９４０ｇ／ｃｍ３の範囲である。本発明で有効なメルトインデックスの範囲は０．５ｇ／１０’から２．５ｇ／１０’であり、そして分子量分布は２から７、好適には２から５、最も好適には３未満である。
【００４３】
次に、前記メタロセンを用いて作られた中密度ポリエチレン樹脂（ｍＭＤＰＥ）と高密度ポリエチレン樹脂（ＨＤＰＥ）を共押出し加工してパリソン（ｐａｒｉｓｏｎｓ）を生じさせ、前記パリソンをブロー成形することで、良好な物性と光特性を有するプラスチック製容器を生じさせる。加うるに、本発明の容器は注目すべき環境応力亀裂抵抗も示しかつ加工も容易である。その上、これらは優れたメルトフラクチャー立上り（せん断速度で表される）も示す。
【００４４】
より好適には、これらを化粧品用包装材および家庭用包装材、例えば容量が０．０１から２０リットルの範囲の洗剤用包装材などの製造で用いる。
【００４５】
ブロー成形を受けさせるべきパリソンを押出し加工するための共押出し加工用ダイスが組み込まれているブロー成形機は、ブロー成形で一般的に用いられる機械のいずれであってもよい。前記ポリエチレンの加工では下記を用いた：
−  Ｂａｔｔｅｎｆｅｌｄから入手可能なＢａｔｔｅｎｆｅｌｄ  Ｆｉｓｈｅｒ  ＶＫ１−４［これは容量が０．７リットルのポリエチレン製ボトル（このボトルは単層または６層以下の多層であってもよい）を製造するための押出し加工機が６基に及んで備わっている連続押出し加工もしくは共押出し加工ブロー成形機である］；
−  連続押出し加工用の空洞部が６個備わっている車形態の高生産率用機械。
【００４６】
本発明のプラスチック製容器は、ＡＳＴＭ  Ｄ  ２４５７−９０試験を用いて測定した時に非常に高い光沢を示しかつ卓越した耐落下性（ｒｅｓｉｓｔａｎｃｅ  ｔｏ  ｄｒｏｐ）を示すことを特徴とする。
【００４７】
耐落下性試験を本発明に従って製造した０．７リットルのボトルに関して実施した。
【００４８】
耐落下性試験の測定を下記の手順を用いて行う：
−  効果があいまいであるか或はキャップに漏れが生じた場合には試験から除く；
Ａ．  装置およびボトルの調製：
−  ブロー成形装置のダイスおよびピンをボトル製造日に奇麗にした；
−  ボトルの厚みはかなり均一であった；
−  ボトルの正味重量は６０ｇであった；
−  空のボトルを室温で約２０時間貯蔵した；
−  次に、ボトルを流体で満たし、密封した後、下記の如き所望条件に持って行った：
１）室温の水（２４±３時間）；
２）−１８℃の水＋不凍剤（２４±３時間）；
Ｂ．  ２０個のボトルサンプルに対して実施した試験は下記の段階を包含：
−  ゼロの高さを定義；
−  落下試験開始の高さを選択；
−  試験を受けさせる各ボトル毎に少なくとも３種類の異なる高さを用いることを確保する目的で均一な１段階距離（ｓｔｅｐ  ｄｉｓｔａｎｃｅ）を選択；
−  結果を表Ｉに示すグリッド（ｇｒｉｄ）で記録；
−  ボトルが壊れたか否かに応じて１段階距離を引くか或は加えることで高さを変更；
−  １４個のボトルに試験を受けさせた後、
１）破裂数Ｎ＝７ならば試験を中断；
２）Ｎが＜７ならば試験をＮ＝７になるまで継続；
３）Ｎが＞７ならば試験を非破裂の数が７になるまで継続；
−  次に、式
ＨＦ＝Ｈ０＋［ΔＨ（Ａ／Ｎ−０．５）］
［式中、
Ｈ０は、最低限の高さであり、
ΔＨは、１段階距離であり、
Ａは、積（ｉ＊ｎｉ）（ここで、ｎｉは、最後の７個の破裂のみを考慮に入れた各高さにおける破裂数を表し、そしてｉは最低限の高さＨ０を超える段階数を示す整数０、１、２．．．．である）で与えられ、
Ｎは、全破裂数である］
を用いて破裂の高さＨＦの計算を示した。
【００４９】
本発明の樹脂または比較樹脂のいずれかに対して実施したあらゆる試験でボトルを最大高である６．５ｍの所から落下させた。破裂は全く起こらなかった（ｎｉ＝０およびｉ＊ｎｉ＝０）。
【００５０】
外側層がメタロセンを用いて作られたポリエチレン樹脂でありそして内側層がチーグラー・ナッタ触媒を用いて作られた二頂分子量分布を示す高密度ポリエチレン樹脂である共押出し加工されたプラスチック製容器を製造することができる。前記外側層が前記容器の総重量の１０から３０重量％、好適には約１５重量％を占めるようにする。
【００５１】
前記メタロセンを用いて作られた樹脂は優れた環境応力亀裂抵抗を示すことから、望まれるならば、前記容器の典型的な重量を約３０から４０％軽くすることができる。
【００５２】
追加的に、メルトインデックスが低くても生産速度が非常に高く、これは極めて驚くべきことである。
【実施例】
【００５３】
数種のプラスチック製容器を調製して、それらに光沢、ＥＳＣＲ、荷重下の積み重ね（ｓｔａｃｋｉｎｇ）およびせん断速度で表されるメルトフラクチャー立上りに関する試験を受けさせた。それらの調製を以下に示す樹脂を用いて行った。
【００５４】
樹脂Ｒ１は、メタロセンを用いて作られた中密度ポリエチレン樹脂である。これは、最初にＳｉＯ２とＭＡＯを反応させてＳｉＯ２・ＭＡＯを生じさせた後に前記１番目の段階で生じさせたＳｉＯ２・ＭＡＯを９４重量％の量で用いてこれを６重量％の量のエチレンビス−（テトラヒドロインデニル）ジルコニウムジクロライドと反応させることによる２段階で生じさせたイオン化を受けた支持型メタロセン触媒を用いて連続重合をループ型スラリー反応槽（ｌｏｏｐ  ｓｌｕｒｒｙ  ｒｅａｃｔｏｒ）内で起こさせることにより得られた樹脂である。その乾燥させた触媒をイソブタンに入れてスラリー状にした後、これを反応槽に注入する前に、トリイソブチルアルミニウム（ＴＩＢＡｌ、ヘキサン中１０％）に前以て接触させておいた。反応を容量が７０  ｌのループ型反応槽内で重合温度を８５℃に維持しながら実施した。工程条件は下記の通りである：
ＴＩＢＡｌ：１２０ｃｍ３／時
ＩＣ４：２６ｋｇ／時
Ｃ２：９ｋｇ／時
Ｃ６：５０ｃｍ３／時
Ｈ２：１．２Ｎｌ／時
追加的に、チーグラー・ナッタ触媒を用いて作られた下記の３種類の高密度ポリエチレン樹脂を用いた：
−  樹脂Ｒ２は、ＢＰ  Ｃｈｅｍｉｃａｌｓが販売しているＲｉｇｉｄｅｘ  ４８２０であり、
−  樹脂Ｒ３は、Ｄｏｗ  Ｐｌａｓｔｉｃｓが販売しているＤＳＶ  １０３０５．００であり、そして
−  樹脂Ｒ４は、ＦＩＮＡ  Ｒｅｓｅａｒｃｈ  Ｓ．Ａ．が製造しているＦｉｎａｔｈｅｎｅ  ＢＭ  ５９３である。
前記４種類の樹脂の特徴を表Ｉに要約する。
【００５５】
【表１】
2005504666.tif 000004
【００５６】
Ｂｅｌｌ  ＥＳＣＲの測定を標準試験ＡＳＴＭ  Ｄ  １６９０の方法に従って実施し、そしてＨＬＭＩの測定を標準試験ＡＳＴＭ  １２３８の方法に従って１９０℃において２１．６ｋｇの荷重下で実施した。
【００５７】
ＶＫ−１４  Ｂａｔｔｅｎｆｅｌｄ押出し加工機を用いて前記樹脂に共押出し加工を受けさせることで組成がいろいろの７種類の７００ｍｌの２層ボトルを作成した。内側層および外側層の組成および比率、ならびにボトルの特徴は表ＩＩに記述する通りである。あらゆるボトルの内側層にボトルスクラップを約３０重量％混合した。あらゆるサンプルのボトルの高さは２１３ｍｍであった。
【００５８】
機械操作条件は下記の通りであった。機械生産率を約１５ｋｇ／時にしそしてマス温度（ｍａｓｓ  ｔｅｍｐｅｒａｔｕｒｅ）を１７０から２１５℃にした。生産率を一定に保持しながら機械設定でダイスギャップ（ｄｉｅ  ｇａｐ）を１００段階で徐々に狭くする。メルトフラクチャー立上り時のせん断速度を記録し、その時点で試験を止める。
【００５９】
ダイスギャップの位置５００および１０００の所のスエル（ｓｗｅｌｌ）（重量）（５０ｃｍのパリソン長）を記録する。
【００６０】
【表２】
2005504666.tif 000005
【００６１】
標準試験ＡＳＴＭ  Ｄ  ２４５７−９０の方法を用いて光沢を６０°の角度で測定した。
【００６２】
環境応力亀裂抵抗の測定では、５％濃度のＡｎｔａｒｏｘを劣化剤として用いて、これでボトルを容量の９８％にまで満たすことにより、測定を実施した。次に、それらを４０℃で１０ｋｇの荷重下に置く。本発明に従って作成したボトルは全部が全く破裂の兆候を示さなかったことから、その時点で試験を１０週間延長した。
【００６３】
試験を４０℃において１０ｋｇの荷重下で４８時間行った後にボトルのたわみを測定した。
【００６４】
本発明に従って作成したプラスチック製容器のスエル（重量）は樹脂Ｒ４を用いて作成した単層容器に比べて５％低かった。
【００６５】
その結果を表ＩＩＩに示す。
【００６６】
【表３】
2005504666.tif 000006
【００６７】
連続した５個の空洞部を有する機械を用いて下記の組成を持たせた２種類の２００ｍｌボトルを共押出し加工した：
−  ボトルＢ８の共押出し加工ではマス温度を１７０℃にした：これはチーグラー・ナッタ触媒を用いて作られた二頂分子量分布を示すＤｏｗ  ３５０６０  Ｅ  ＨＤＰＥ樹脂から生じさせた内側層を７０重量％とＤｏｗ  ＤＳＶ  １０３０５．００  ＭＤＰＥ樹脂Ｒ３から生じさせた外側層を３０重量％含んで成っていた。
−  ボトルＢ９の共押出し加工ではマス温度を１７０℃にし、これはＤｏｗ  ３５０６０  Ｅ  ＨＤＰＥ樹脂から生じさせた内側層を８０重量％とメタロセンを用いて作られたＭＤＰＥ樹脂Ｒ１から生じさせた外側層を２０重量％有する。
【００６８】
これらのボトルにメルトフラクチャー立上りおよび外側光沢に関する試験を受けさせた。その結果を表ＩＶに示す。
【００６９】
【表４】
2005504666.tif 000007
【００７０】
前記実施例は、明らかに、プラスチック製容器の外側層をメタロセンを用いて作られた中密度ポリエチレンから生じさせるとそのようなメタロセンを用いた樹脂はメルトフラクチャーにほとんど全く敏感でないことから最終製品が優れた加工性を有することを示している。それらはまた非常に高い外側光沢と非常に向上した環境応力亀裂抵抗も示す。内側層の壁をより薄くするか或は密度等級（ｄｅｎｓｉｔｙ  ｇｒａｄｅ）をより高くすることで重量を軽くすることにより非常に高いＥＳＣＲを有する構造物を生じさせることができる。
【００７１】
加うるに、市場で入手可能な大部分の共押出し加工構造物は内側層が典型的に全壁厚の７０％を占める一方で外側層が残りの３０％を占めている。本発明に従う実施例は、外側層をメタロセンを用いて作られた中密度ポリエチレンから生じさせると８５／１５の共押出し加工組成物であっても卓越した特性を有することを表している。
【００７２】
ｍＰＥを用いて生じさせた厚みが全壁厚の５から３０％の外側層を有する色付き多層ボトルを製造した。この外側層は優れた透明性を有することから、この外側層に着色剤を添加する必要はない、即ち色を付ける必要があるのは内側層のみである。外側のｍＰＥ層に着色剤を添加して作成したボトルとそれを添加しないで作成したボトルの間には目に見える差がほとんどなかった。このように、特殊な美的効果をもたらすことができる。
【００７３】
本発明に従って作成した容器は化粧品の包装および洗剤の包装で用いるに適する。
【国際公開パンフレット】
2005504666.tif 000008
2005504666.tif 000009
2005504666.tif 000010
2005504666.tif 000011
2005504666.tif 000012
2005504666.tif 000013
2005504666.tif 000014
2005504666.tif 000015
2005504666.tif 000016
2005504666.tif 000017
2005504666.tif 000018
2005504666.tif 000019
2005504666.tif 000020
2005504666.tif 000021
2005504666.tif 000022
2005504666.tif 000023
2005504666.tif 000024
2005504666.tif 000025
2005504666.tif 000026
【手続補正書】
【提出日】平成15年10月15日(2003.10.15)
【手続補正１】
【補正対象書類名】明細書
【補正対象項目名】０００６
【補正方法】変更
【補正の内容】
【０００６】
包装に適した透明な多層フィルムでは、メタロセン触媒を用いて作られたポリオレフィンが用いられてきた（例えば特許文献１、２、３、４、５）。このような従来技術の資料のいずれも本発明の課題、即ち光沢のある外側表面を有するプラスチック製容器の製造を取り扱っていなかった。
層を１層以上有するフィルム［この中の少なくとも１つの層が示すヘーズパーセント（ｐｅｒｃｅｎｔ  ｈａｚｅ）は１７．８未満でありそしてこの層の重合体を本質的に密度が少なくとも０．９２５ｇ／ｃｍ３で分子量分布が４以下のポリエチレンで構成させているが、これに場合によりフルオロエラストマーを含有させてもよい］および前記フィルムの製造方法が特許文献６に開示されている。
応力亀裂に対して抵抗を示す軽量ボトル本体を有する容器、特に家庭用液体製品で用いるに有用な容器が特許文献７に開示されている。前記本体の重量が軽いことから、この本体を製造する時に必要な資源の量が制限されている。前記本体にメタロセンを用いて作られたポリエチレン重合体を含有させた内側層を有する多層樹脂構造物を含めてもよい。
【手続補正２】
【補正対象書類名】明細書
【補正対象項目名】０００８
【補正方法】変更
【補正の内容】
【０００８】
このように、非常に高い光沢を示すばかりでなく良好な加工性と機械的特性を有するプラスチック製容器を効率良く製造する方法が求められている。
【特許文献１】ヨーロッパ特許出願公開第７５６，９３１号
【特許文献２】ＷＯ−９８−３２６０１
【特許文献３】ＷＯ−９９−１０４３０
【特許文献４】ＷＯ−９５−２１７４３
【特許文献５】ＷＯ−９７−０２２９４
【特許文献６】ＷＯ−９７／０６９５１
【特許文献７】米国特許第６２２３９４５号
【非特許文献１】Ｍｏｄｅｒｎ  Ｐｌａｓｔｉｃ  Ｉｎｔｅｒｎａｔｉｏｎａｌ、１９９３年８月、４５頁
【発明の開示】
【発明が解決しようとする課題】




【手続補正書】
【提出日】平成15年12月19日(2003.12.19)
【手続補正１】
【補正対象書類名】特許請求の範囲
【補正対象項目名】全文
【補正方法】変更
【補正の内容】
【特許請求の範囲】
【請求項１】
層を２層以上含んで成るプラスチック製容器であって、外側もしくは内側層がメタロセンを用いて作られた０．９２５から０．９４０ｇ／ｃｍ３の密度および０．５から２．５ｇ／１０分のメルトインデックスＭＩ２を示す中密度ポリエチレン（ｍＭＤＰＥ）樹脂で本質的に構成されており、その他の１層以上の層が高密度ポリエチレン（ＨＤＰＥ）樹脂で作られおり、そして前記メタロセンを用いて作られた中密度ポリエチレン樹脂がこの容器の総重量の１０から３０重量％を占めており、ここで、このプラスチック製容器の外側光沢もしくは内側光沢がそれぞれ少なくとも４０でありかつ破裂までの時間で測定した時の環境応力亀裂抵抗が少なくとも３０日であるプラスチック製容器。
【請求項２】
前記メタロセンを用いて作られた中密度ポリエチレンが２から７の分子量分布を示す請求項１記載のプラスチック製容器。
【請求項３】
２層で構成されていて外側層がメタロセンを用いて作られた中密度ポリエチレンでありそして内側層が二頂分子量分布を示すチーグラー・ナッタ高密度ポリエチレン樹脂である請求項１または請求項２記載のプラスチック製容器。
【請求項４】
２層で構成されていて外側層がメタロセンを用いて作られた中密度ポリエチレンでありそして内側層がクロム触媒系を用いて作られた一頂分子量分布を示す高密度ポリエチレンである請求項１または請求項２記載のプラスチック製容器。
【請求項５】
共押出し加工されたパリソンのブロー成形で作られた請求項１〜４のいずれか１項記載のプラスチック製容器。
【請求項６】
請求項１から５のいずれか１項に従って作られた化粧品用包装材。
【請求項７】
請求項１から５のいずれか１項に従って作られた洗剤用包装材。
【請求項８】
前記外側層がメタロセンを用いて作られた０．９２５から０．９４０ｇ／ｃｍ３の密度および０．５から２．５ｇ／１０分のメルトインデックスＭＩ２を示すポリエチレンでありそしてこれの厚みが全壁厚の５から３０％であり、ここで、この色付き多層ボトルが透明な外側層と着色した内側層を有する請求項１から５のいずれか１項記載の色付き多層ボトル。
【手続補正２】
【補正対象書類名】明細書
【補正対象項目名】００６７
【補正方法】変更
【補正の内容】
【００６７】
連続した５個の空洞部を有する機械を用いて下記の組成を持たせた２種類の２００ｍｌボトルを共押出し加工した：
−  ボトルＢ８の共押出し加工ではマス温度を１７０℃にした：これはチーグラー・ナッタ触媒を用いて作られた二頂分子量分布を示すＤｏｗ  ３５０６０  Ｅ  ＨＤＰＥ樹脂から生じさせた内側層を７０重量％とＤｏｗ  ＤＳＶ  １０３０５．００  ＨＤＰＥ樹脂Ｒ３から生じさせた外側層を３０重量％含んで成っていた。
−  ボトルＢ９の共押出し加工ではマス温度を１７０℃にし、これはＤｏｗ  ３５０６０  Ｅ  ＨＤＰＥ樹脂から生じさせた内側層を８０重量％とメタロセンを用いて作られたＭＤＰＥ樹脂Ｒ１から生じさせた外側層を２０重量％有する。




【国際調査報告】
2005504666.tif 000027
2005504666.tif 000028
2005504666.tif 000029
2005504666.tif 000030